МНОГОСЛОЙНАЯ МИКРОПОРИСТАЯ ПОЛИЭТИЛЕНОВАЯ МЕМБРАНА, СПОСОБ ЕЕ ПОЛУЧЕНИЯ И СЕПАРАТОР АККУМУЛЯТОРА

1. Многослойная микропористая полиэтиленовая мембрана, имеющая, по меньшей мере, два слоя, которая содержит (а) микропористый слой полиэтиленовой смолы А, содержащей полиэтилен высокой плотности А, имеющий 0,2 или более концевых винильных групп на 10000 атомов углерода, определенных методом инфракрасной спектроскопии, и (b) микропористый слой полиэтиленовой смолы В, содержащей полиэтилен высокой плотности В, имеющий менее 0,2 концевых винильных групп на 10000 атомов углерода, определенных методом инфракрасной спектроскопии.
2. Способ получения многослойной микропористой полиэтиленовой мембраны, включающий стадии (1) смешивания в расплаве полиэтиленовой смолы А, содержащей полиэтилен высокой плотности А, имеющий 0,2 или более концевых винильных групп на 10000 атомов углерода, определенных методом инфракрасной спектроскопии, с мембранообразующим растворителем для получения раствора полиэтиленовой смолы А, (2) смешивания в расплаве полиэтиленовой смолы В, содержащей полиэтилен высокой плотности В, имеющий менее 0,2 концевых винильных групп на 10000 атомов углерода, определенных методом инфракрасной спектроскопии, с мембранообразующим растворителем для получения полиэтиленовой смолы В, (3) одновременной экструзии растворов полиэтиленовой смолы А и В через фильеру, (4) охлаждения получаемого экструдата для формирования гелеобразного ламинированного листа, и (5) удаления мембранообразующего растворителя из гелеобразного ламинированного листа.
3. Способ получения многослойной микропористой полиэтиленовой мембраны, включающий стадии (1) смешивания в расплаве полиэтиленовой смолы А, содержащей полиэтилен высокой плотности А, имеющий 0,2 или более концевых винильных групп на 10000 атомов углерода, определенных методом инфракрасной спектроскопии, с мембранообразующим растворителем для получения раствора полиэтиленовой смолы А, (2) смешивания в расплаве полиэтиленовой смолы В, содержащей полиэтилен высокой плотности В, имеющий менее 0,2 концевых винильных групп на 10000 атомов углерода, определенных методом инфракрасной спектроскопии, с мембранообразующим растворителем для получения полиэтиленовой смолы В, (3) экструзии растворов полиэтиленовой смолы А и В через отдельные фильеры, (4) охлаждения получаемых экструдатов А и В для получения гелеобразных листов А и В, (5) удаления мембранообразующего растворителя из гелеобразных листов А и В для формирования микропористых полиэтиленовых мембран А и В, и (6) ламинирования микропористых полиэтиленовых мембран А и В.
4. Сепаратор аккумулятора, сформированный из многослойной микропористой полиэтиленовой мембраны, содержащей, по меньшей мере, два слоя, где многослойная микропористая полиэтиленовая мембрана включает (а) микропористый слой полиэтиленовой смолы А, содержащей полиэтилен высокой плотности А, имеющий 0,2 или более концевых винильных групп на 10000 атомов углерода, определенных методом инфракрасной спектроскопии, и (b) микропористый слой полиэтиленовой смолы В, содержащей полиэтилен высокой плотности В, имеющий менее 0,2 концевых винильных групп на 10000 атомов углерода, определенных методом инфракрасной спектроскопии.